FR 2599360 A1 19871204 FR 8607560 A 19860527 La présente invention concerne une composition de béton cellulaire. On connais des bétons légers constitués par un mélange de ciment et d'eau, auxquels on a ajoute un produit moussant, soit sous forme concentrée au moment du gâchage du béton, soit dans l'eau de gâchage préalablement à son mélange avec Le ciment. La quantité de produit moussant introduite dépend de La densité requise du béton. La mousse formée pendant Le gâchage ou préalablement à celui-ci, constitue une pluralité de microbulles d'air qui, lors de La prise du béton, restent emprisonnées dans ce dernier. Bien qu'en théorie il soit possible d'obtenir une grande variation de densité de béton, on s'est rendu compte à L'expérience que ta plage industriellement utilisable était réduite. En effet, un béton trop allégé présente des hétérogénéités trop importantes dans sa structure et une certaine friabilité. A L'inverse, lorsqu'une trop petite quantité de produit moussant est introduite dans le mélange gâché, les bulles d'air ne sont pas stables et s'effondrent sous L'effet du poids du mélange du ciment avant La prise de ce dernier. La présente invention entend remédier à cet inconvénient en proposant un béton cellulaire de composition telle que le réglage de sa densité et de sa porosite puisse etre conservé sur une grande pLage, et de manière économique. A cet effet, L'invention a pour objet une composition de béton cellulaire qui comporte, en poids, pour 100 parties de ciment, 0,13 partie d'un agent moussant concentré, 55 parties d'eau de gâchage, et jusqu'à 92 parties d'argile expansée sous forme de granulait pour ajuster La densité du béton sec obtenu. Afin d'améliorer la prise du béton et sa dureté,la composition cellulaire susdite peut comprendre deux parties en poids d'un durcisseur tel que du carbonate de calcium. Elle peut également comprendre 0,5 partie en poids d'un oxyde métallique coLorant Enfin, pour limiter les fissures d'un retrait Ladite composition peut avantageusement comprendre 0,165 partie en poids d'un matériau de renforcement constitué notamment par des fibres longues en matière synthétique du type polypropylène. On donnera ci-après quelques exemples de composition de béton réalisée conformément à L'invention. Le mélange de base, tel qu'il est défini ci-dessus, sans addition ni d'argile,ni de colorant, ni de fibres de renforcement, permet d'obtenir un béton cellulaire sec d'une 3 masse volumique de 800 kg/m3. Par addition d'un durcisseur et d'un colorant dans les proportions ci-dessus, la densité du béton obtenu est de 811. L'addition des éléments de renforcement dans les proportions indiquées augmente légèrement la densité du béton obtenu qui passe alors à 811,1. L'ajout, dans Le mélange humide, de granules d'argile expansée, de taille moyenne environ égale à 1 cm, et jusqu'à la proportion maximale de 92 parties en poids pour 100 parties en poids de ciment, permet d'obtenir un béton sec d'une densité de L'ordre de 681,5. On peut, bien entendu, augmenter cette proportion de granulat d'argile par rapport au ciment initial, mais on a constaté qu'au-delà d'une sensible égalité en poids de ciment et d'argile, le béton cellu taisre obtenu commençait à présenter des défauts de cohésion. Le produit moussant utilisé se trouve dans le commerce, fabriqué par la société américaine MEARL Corp., Les granulats d'argile mis en oeuvre étant connus sous La marque de commerce LECA et la fibre de renforcement sous la marque FORTA-FIBRE. La composition de béton cellulaire selon L'invention présente l'avantage d'etre optimale en ce qui concerne la stabilité des porosités nées du produit moussant, tout en préservant des possibilités de variation de La densité globale obtenue par L'addition d'un produit poreux tel que des granulats d'argile expansée, inertes chimiquement, et économiquement intéressants. L'invention trouve une application intéressante dans le domaine de la construction et des travaux publics. REVENDICATIONS 1. Composition de béton cellulaire caractérisée en ce qu'telle comporte, en poids, pour cent parties de ciment, - 0,13 partie d'un agent moussant concentré, - 55 parties d'eau de gâchage, - et jusqu'à 92 parties d'argile expansée sous forme de granulat, pour ajuster la densité du béton sec obtenu - 2. Composition de béton cellulaire selon la revendication 1, caractérisée en ce qu'elle comprend deux parties d'un durcisseur tel que du carbonate de calcium. 3. Composition de béton cellulaire selon ta revendication 1 ou ta revendication 2, caractérisée en ce qu'elle comprend 0,5 partie d'un oxyde métallique colorant. 4. Composition de béton ceilutaire selon l'une quelconque des revendications précédentes, caractérisée en ce qu'elle comprend 0,16-5 partie d'un élément de renforcement constitué par des fibres en matière synthétique du type polypropylène.